(57)【要約】  ５０重量％以上が乳酸モノマーで構成されるポリ乳酸系モノフィラメントからなるドラム状パッケージにおいて、パッケージ巻厚２５ｍｍの部位で１０°間隔に３６ヶ所測定した端面硬度の個々値が３５〜７０の範囲であることを特徴とするポリ乳酸系モノフィラメントからなるドラム状パッケージ。  紗織物の品位と製織時の高次通過性に優れ、且つ高速解舒が良好なポリ乳酸系モノフィラメントからなるドラム状パッケージを提供する。
2019208352.tif 000002
【特許請求の範囲】
【請求項１】
５０重量％以上が乳酸モノマーで構成されるポリ乳酸系モノフィラメントからなるドラム状パッケージにおいて、パッケージ巻厚２５ｍｍの部位で１０°間隔に３６ヶ所測定した端面硬度の個々値が３５〜７０の範囲であることを特徴とするポリ乳酸系モノフィラメントからなるドラム状パッケージ。
【請求項２】
パッケージ巻厚２５ｍｍの部位で１０°間隔に３６ヶ所測定した端面硬度のＣＶ値（変動係数、％）が１５％以下であることを特徴とする請求項１に記載のポリ乳酸系モノフィラメントからなるドラム状パッケージ。
【発明の詳細な説明】
【技術分野】
【０００１】
本発明は、ポリ乳酸系モノフィラメントからなるドラム状パッケージに関する。さらに詳しくは、優れた紗織物の品位が得られ、整経、製織時の高次通過性に優れ、且つ製織速度の高速化にも対応可能なポリ乳酸系モノフィラメントからなるドラム状パッケージに関する。
【背景技術】
【０００２】
地球温暖化防止、化石資源の温存、廃棄物削減等の環境問題が大きく取り挙げられている中、バイオマス利用の生分解性ポリマーが注目され、その生分解性ポリマーとして、特にポリ乳酸ポリマーが注目されている。ポリ乳酸ポリマーは、植物から抽出したでんぷんを発酵することにより得られた乳酸を原料とするポリマーであり、バイオマス利用の生分解性ポリマーの中では透明性、力学特性、耐熱性、コストのバランスが最も優れている。一般的に、ポリ乳酸モノフィラメントの製造方法は、未延伸糸を一旦巻き取り、その後延伸する２工程法（特許文献１）やポリマーを溶融した後、直接延伸・巻き取りする１工程法（特許文献２、特許文献３）があるが、ポリ乳酸モノフィラメントの製造コストの点からは、１工程法が２工程法よりも優れている。特許文献２には、ポリ乳酸モノフィラメントパッケージ端面に糸落ちのないパッケージが提案されており、延伸張力を０．０４ｃＮ／ｄｔｅｘ〜０．３５ｃＮ／ｄｔｅｘ、巻取張力を０．０４ｃＮ／ｄｔｅｘ〜０．２０ｃＮ／ｄｔｅｘに制御する製造方法が提案されている。また、特許文献３には、ポリ乳酸モノフィラメントパッケージ端面に糸落ちがなく、且つパッケージ最内層部の乾熱収縮応力を抑制し、最内層部分の解舒性向上を目的としたパッケージが提案されている。
【先行技術文献】
【特許文献】
【０００３】
【特許文献１】特開２００１−１３１８２６号公報
【特許文献２】特開２０１３−３２２２３号公報
【特許文献３】国際公開第２０１６／１９４５７８号
【発明の概要】
【発明が解決しようとする課題】
【０００４】
しかしながら、近年、製織工程での生産効率性向上を目的に製織速度の高速化が進んでおり、高速解舒性が良好なポリ乳酸系モノフィラメントパッケージが強く要望されている。【０００５】
特許文献３に記載のポリ乳酸モノフィラメントのドラム状パッケージは、整経、製織時において、パッケージからモノフィラメントが解舒される際の解舒張力変動を抑制させ、且つ、パッケージ最内層部の乾熱収縮応力を抑制し、最内層部分の解舒性を向上させることが出来るものの、製織速度の高速化に伴い、パッケージから糸が解舒される際に、輪っか状になって解舒される現象、所謂、輪抜けが発生し、輪抜けが重度の場合は織機停台し高次通過性が悪化、輪抜けが軽度の場合は織機停台なく製織されるため紗織物品位が悪化する問題があった。特許文献２に記載のポリ乳酸モノフィラメントのドラム状パッケージにおいても同様に、製織速度の高速化に伴い、輪抜けが発生しやすく、高次通過性、紗織物品位が悪化する問題がある。【０００６】
本発明は、前記従来技術の課題を克服し、優れた紗織物の品位が得られ、製織時の高次通過性に優れ、且つ高速解舒が良好なポリ乳酸系モノフィラメントからなるドラム状パッケージを提供することを目的とする。
【課題を解決するための手段】
【０００７】
本発明は、上記の課題を達成するため、以下の構成を採用する。すなわち、
（１）５０重量％以上が乳酸モノマーで構成されるポリ乳酸系モノフィラメントからなるドラム状パッケージにおいて、パッケージ巻厚２５ｍｍの部位で１０°間隔に３６ヶ所測定した端面硬度の個々値が３５〜７０の範囲であることを特徴とするポリ乳酸系モノフィラメントからなるドラム状パッケージ。
（２）パッケージ巻厚２５ｍｍの部位で１０°間隔に３６ヶ所測定した端面硬度のＣＶ値（変動係数、％）が１５％以下であることを特徴とする（１）に記載のポリ乳酸系モノフィラメントからなるドラム状パッケージ
である。
【発明の効果】
【０００８】
本発明により、優れた紗織物の品位が得られ、製織時の高次通過性に優れ、且つ高速解舒性良好なポリ乳酸系モノフィラメントドラム状パッケージを提供することができる。
【図面の簡単な説明】
【０００９】
【図１】本発明のポリ乳酸系モノフィラメントドラム状パッケージの正面概略図である。
【図２】本発明のポリ乳酸系モノフィラメントドラム状パッケージを製造する紡糸装置の一例の概略図である。
【図３】本発明で実施する硬度測定の方法を説明するための正面概略図である。
【図４】本発明で実施する硬度測定の方法を説明するための側面概略図である。
【発明を実施するための形態】
【００１０】
本発明で用いるポリ乳酸系ポリマーは、−(Ｏ-ＣＨＣＨ３-ＣＯ)−を繰り返し単位とするポリマーであり、乳酸やラクチド等の乳酸のオリゴマーを重合したものをいう。乳酸にはＤ−乳酸とＬ−乳酸の２種類の光学異性体が存在するため、その重合体もＤ体のみからなるポリ（Ｄ−乳酸）とＬ体のみからなるポリ（Ｌ−乳酸）および両者からなるポリ乳酸ポリマーがある。ポリ乳酸ポリマー中のＤ−乳酸、あるいはＬ−乳酸の光学純度は、低くなるとともに結晶性が低下し、融点降下が大きくなる。そのため、耐熱性を高めるために光学純度は９０％以上であることが好ましい。ただし、上記のように２種類の光学異性体が単純に混合している系とは別に、前記２種類の光学異性体をブレンドして繊維に成形した後、１４０℃以上の高温熱処理を施してラセミ結晶を形成させたステレオコンプレックスにすると、融点を飛躍的に高めることができるためより好ましい。
【００１１】
本発明において、ポリ乳酸系モノフィラメントは、化石資源の温存、バイオリサイクルの観点から、重合体を構成する乳酸モノマーの比率を５０重量％以上とすることが必要である。重合体を構成する乳酸モノマーは７５重量％以上が好ましく、より好ましくは９５％重量％以上である。また、この範囲内のポリ乳酸の性質を損なわない範囲であれば、乳酸以外の成分を共重合してもよい。
【００１２】
本発明のドラム状パッケージにおいて、パッケージ巻厚２５ｍｍの部位で１０°間隔に３６ヶ所測定した端面硬度（以下、パッケージ端面硬度と称す）の個々値が３５〜７０の範囲であることが必要である。ここでいうパッケージ端面硬度とは、パッケージ巻厚２５ｍｍの部位にアスカーゴム硬度計Ｃ型の押針を押し当てた時の硬度（ＪＩＳ  Ｋ７３１２：１９９６準拠）である。次いで、測定位置をパッケージ周長方向に１０°間隔にずらしながら３６ヵ所測定し、該硬度を各々読み取る。該パッケージ端面硬度を３５〜７０の範囲にすることにより、高速解舒においても輪抜け欠点を抑制出来、優れた紗織物の品位が得られ、高次通過性に優れたパッケージとなる。パッケージ硬度が３５未満になると、高速解舒時に該部位の端面糸が解舒糸との摩擦により糸落ちし、輪っか状に解舒された輪抜け欠点が発生し紗織物の品位が悪くなる傾向にある。パッケージ端面硬度が７０を超えると、パッケージ端面部の膨らみ（以下、バルジと称する）が大きくなるため、高速解舒性が悪くなる傾向にある。好ましくはパッケージ端面硬度が５０〜６５である。
【００１３】
本発明のドラム状パッケージにおいて、パッケージ巻厚２５ｍｍの部位で１０°間隔に３６ヶ所測定したパッケージ端面硬度のＣＶ値（％）が１５％以下であることが好ましい。パッケージ端面硬度のＣＶ値（％）を１５％以下にすることで、巻き取られたパッケージ内に残存するポリ乳酸系モノフィラメントの残留応力の影響による糸層崩れを抑制することができる。また、スピンドルの減速時に生じる振動などによる糸層崩れも抑制することができるため、高速解舒時に輪抜けの発生がなく、高次通過性、紗織物品位が良好である。より好ましくはパッケージ端面硬度のＣＶ値（％）が１０％以下である。
【００１４】
パッケージ端面硬度およびパッケージ端面硬度のＣＶ値（％）をかかる範囲に制御する方法としては、巻取張力、面圧、トラバース揺動幅、巻取スピンドルを減速する減速速度の巻取条件を一連一体として組み合わせることで可能となる。
【００１５】
第１に巻取張力を０．１０ｃＮ／ｄｔｅｘ以下にする必要がある。巻取張力を０．１０ｃＮ／ｄｔｅｘ以下にすることで残留応力を低減しバルジを抑制するができる。巻取張力が０．１０ｃＮ／ｄｔｅｘを超えると残留応力の影響でバルジが大きくなり、バルジ部分のパッケージ端面硬度が低下してしまう。また、全体的にパッケージ端面硬度が高くなるためパッケージ端面硬度バラツキが生じやすくなる。巻取張力が０．０４ｃＮ／ｄｔｅｘを下回るとゴデーロールに糸条が逆巻きし糸切れしてしまうため、好ましくは０．０５〜０．０８ｃＮ／ｄｔｅｘである。
【００１６】
第２にローラーベイル(図２の１２)がパッケージ(図２の３)に接触している線長に対する荷重（以下、面圧と称する）を１２５Ｎ／ｍ以下にする必要がある。面圧を１２５Ｎ／ｍ以下にすることで糸層崩れを抑制しながらパッケージを形成することができる。また、残留応力も低減できるためパッケージ端面硬度バラツキを抑制できる。面圧が１２５Ｎ／ｍを超えると糸層崩れが発生しやすくなり、糸層が崩れた部分のパッケージ端面硬度が低下してしまうため、パッケージ端面硬度バラツキが生じやすくなる。面圧が５０Ｎ／ｍを下回るとパッケージ端面硬度が低くなりすぎるため糸層崩れが発生しやすくなり、糸層が崩れた部分のパッケージ端面硬度がさらに低下してしまうため、パッケージ端面硬度バラツキが生じやすくなる。好ましくは８０〜１２０Ｎ／ｍである。
【００１７】
第３にトラバース装置(図２の１１)のトラバース揺動幅を３〜５％の範囲にすることが好ましい。トラバース揺動幅を３〜５％にすることで、パッケージを形成している糸条の重なりを抑制し、巻取装置(図２の１５)の振動やポリ乳酸系モノフィラメントパッケージ（図２の３)が規定巻量に達した後にスピンドルが停止するまでの間の振動などによる糸層崩れを抑制することができる。トラバースの揺動周期については特に限定はしないが３秒〜４秒周期が好ましい。なお、トラバース方式については１軸〜３軸の羽根トラバース方式、マイクロカムトラバース方式、フリーレングスを短尺化できるスピンドル方式など特に限定はしないが、パッケージ形成の安定性からは糸把持性良好なマイクロカムトラバース方式が好ましい。トラバース揺動幅が３％未満の場合はパッケージを形成している糸条の重なりにより糸層が崩れやすくなり、糸層が崩れた部分のパッケージ端面硬度が低下してしまうため、パッケージ端面硬度バラツキが生じやすくなる。トラバース揺動幅が５％を超えるとパッケージ端面部への糸落ちが発生しやすくなるため、整経・製織時の解舒張力変動などにより織物品位が劣位になってしまう。
【００１８】
第４にポリ乳酸系モノフィラメントパッケージ（図２の３）が規定巻量に達した後にスピンドルを減速する減速速度を２０〜７０ｍ／ｓｅｃにすることが好ましい。スピンドルを減速する減速速度を２０〜７０ｍ／ｓｅｃにすることで、スピンドルの減速時に生じる振動などによる糸層崩れを抑制することができる。スピンドルを減速する減速速度が７０ｍ／ｓｅｃを超えるとスピンドルの減速時に生じる振動などにより糸層崩れが生じやすくなり、糸層が崩れた部分のパッケージ端面硬度が低下してしまうため、パッケージ端面硬度バラツキが生じやすくなる。スピンドルを減速する速度は遅い程、パッケージの糸層崩れを抑制することができるが、スピンドルが停止するまでの時間が長くなるため作業性が悪化してしまう。より好ましくは２０〜４０ｍ／ｓｅｃ、さらに好ましくは２５〜３０ｍ／ｓｅｃである。
【００１９】
このように上記第１〜第４の巻取方法の要素を組み合わせることで、パッケージ端面硬度の抑制が可能となる。
【００２０】
パッケージフォームは、次工程における糸の解舒性に影響を与えるため、良好なパッケージフォームが要求される。図１のドラム状パッケージの概略図を引用して以下詳細に説明する。まず、パッケージフォームで糸落ち以外に問題となる欠点として、パッケージ巻厚方向の端部巻径Ｂとパッケージ巻厚方向の最小巻径Ｃの差（Ｂ−Ｃ）で表されるサドル（耳立ち）があり、このサドルは小さい方が高速での糸の解舒性に優れる。次工程で要求される解舒速度は、１０００〜１２００ｍ／ｍｉｎにも達するが、サドルが高いと、解舒糸条によりサドル部分が連続的に擦過されるため、耐摩耗性の低いポリ乳酸系繊維の表面が削れ、パッケージ端面周期（サドルからもう一方のサドルまでの糸長に相当）に一致した欠点が生じる。また、サドル部分は糸の解舒張力が変動しやすいため、次工程の不安定要因となる。したがって、次工程において端面周期欠点を抑制し、安定した高速解舒を行うためにはサドル（Ｂ−Ｃ）が６ｍｍ以下であることが好ましく、より好ましくは４ｍｍ以下、さらに好ましくは２ｍｍ以下である。また、下限は特に規定することがないが、０ｍｍであることが理想である。
【００２１】
また、（（パッケージ最大巻幅Ｅ−パッケージ巻幅Ｄ）／パッケージ巻幅Ｄ）×１００で表されるバルジ（膨らみ）があり、小さいほうが高速での糸の解舒性に優れる。バルジが高いと、解舒時に糸がバルジ部分に接触し糸層崩れが発生しやすくなる。したがって、次工程において端面周期欠点を抑制し、安定した高速解舒を行うためにはバルジが１０％以下であることが好ましく、より好ましくは７％以下、さらに好ましくは５％以下である。また、下限は特に規定することがないが、０％であることが理想である。
【００２２】
本発明のドラム状パッケージを構成するポリ乳酸系モノフィラメントは、引張強度２．５ｃＮ／ｄｔｅｘ以上であることが好ましい。２．５ｃＮ／ｄｔｅｘ以上とすることで、製織時にパッケージからポリ乳酸系モノフィラメントが解舒される際の糸切れを抑制することができ、また、紗織物にした際に良好な織物強度が得られる。より好ましくは３．５ｃＮ／ｄｔｅｘ以上である。強度は大きい程好ましいが、本発明における強度最大値は４．３ｃＮ／ｄｔｅｘである。また、強度は加熱した第１ゴデーロールと加熱した第２ゴデーロールの速度差により延伸し、所定強度を得る。
【００２３】
本発明のドラム状パッケージを構成するポリ乳酸系モノフィラメントの伸度は、３５％〜５５％が好ましい。かかる範囲とすることで、製織時の高次通過性やティーバッグ用紗織物にした際の高次加工安定性が向上する。さらに好ましい伸度は３５％〜４５％である。伸度は加熱した第１ゴデーロールと加熱した第２ゴデーロールの速度差により延伸し、所定伸度を得る。
【００２４】
本発明のドラム状パッケージを構成するポリ乳酸系モノフィラメントの繊度は、１５ｄｔｅｘ〜４０ｄｔｅｘであることが好ましい。かかる範囲とすることにより、ティーバッグ用紗織物とした場合、最適な単位面積当たりの開孔面積とすることができ、茶類に最適な抽出速度となり、味わいのある茶となる。
【００２５】
本発明のドラム状パッケージを構成するポリ乳酸系モノフィラメントの沸騰水収縮率は、２０％以下であることが好ましい。２０％以下とすることにより、ティーバッグ用紗織物に加工した場合、熱水を注いだ際の収縮が発生しても最適な単位面積当たりの開孔面積とすることができ、茶類に最適な抽出速度となり、味わいのある茶となる。より好ましくは１７％以下である。
【００２６】
次に、本発明のポリ乳酸モノフィラメントパッケージの製造方法の一例について、図２の工程概略図にしたがって説明する。図２は、本発明のポリ乳酸モノフィラメントパッケージの製造方法の一例を示す工程概略図である。
【００２７】
溶融紡糸機における紡糸ブロック４は、図示していない加熱手段により加熱されている。紡糸口金５を前記紡糸ブロック４に装着し、ポリ乳酸系ポリマーを溶融し、ポリマーを紡糸口金５から吐出して糸条１を形成し、紡糸口金５の下流側に設けた図示していない冷却装置により糸条１を均一に冷却した後、給油装置６により糸条１に油剤を付与して、第１ゴデーロール７、８と第２ゴデーロール９、１０間で延伸した後、マイクロカムトラバース方式のトラバース装置１１で糸条をトラバースさせながら、巻取装置１５により巻き取り、パッケージ３を形成する。パッケージ３が規定巻量に達した際には、巻取側スピンドル１３と待機側スピンドル１４がターレットし、待機側スピンドル１４に自動で糸条を切り替える。待機側に位置したパッケージ３は、所定のスピンドル減速速度で減速し、停止する。
【００２８】
本発明においてポリ乳酸系モノフィラメントの巻取方法は、以下のとおり、巻取張力、面圧、トラバース揺動幅、巻取スピンドルを減速する減速速度の巻取条件を組み合わせることで、パッケージ端面硬度およびパッケージ端面硬度のＣＶ値（％）を適正範囲とすることができる。
【００２９】
第１に巻取張力を０．０４〜０．１０ｃＮ／ｄｔｅｘで巻取ることが好ましい。この巻取張力は、例えば、第１ゴデーロール７、８と第２ゴデーロール９、１０の速度差、あるいは、第２ゴデーロール９、１０と巻取装置１５の速度差などで制御する。
【００３０】
第２にローラーベイル１２がパッケージ３に与える面圧を５０〜１２５Ｎ／ｍにすることが好ましい。この面圧は、巻取装置１５に装備されている面圧設定用の圧空圧を調整し、所定の圧力に設定する。例えば面圧を１００Ｎ／ｍに設定にする場合、巻幅Ｆが７０ｍｍ、巻取側スピンドル１３に巻取られる紙管への巻取数が１２ドラムでは、面圧設定用の圧空圧を調整し、ローラーベイル１２がスピンドル１３にかかる圧力を８４Ｎに設定する。
【００３１】
第３にトラバース装置１１のトラバース揺動幅を３〜５％の範囲にすることが好ましい。このトラバース揺動幅はトラバース設定値に対する揺動幅を設定する。例えば、トラバース揺動幅が３％、トラバース設定値が２０００ｃｐｍ、トラバース揺動周期が４秒の場合は、４秒周期でトラバース速度が１９４０〜２０６０ｃｐｍに揺動する。
【００３２】
第４にポリ乳酸系モノフィラメントパッケージ３が規定巻量に達した後にスピンドルを減速する減速速度を２０〜７０ｍ／ｓｅｃにすることが好ましい。このスピンドル減速速度は、ポリ乳酸系モノフィラメントパッケージ３が規定巻量に達した際に、巻取側スピンドル１３と待機側スピンドル１４がターレットし、待機側に位置したスピンドルの減速速度であり、設定した減速速度でスピンドルが減速し停止する。
【００３３】
本発明のポリ乳酸系モノフィラメントパッケージの製造方法における油剤付与は公知の紡糸油剤、給油装置を用いて行われる。紡糸油剤としては、鉱物油で希釈したストレート系油剤や水で希釈したエマルション系油剤等、通常用いられる紡糸油剤のいずれの形態でも用いることができる。紡糸油剤成分中の平滑剤成分や乳化剤成分としてはエステル系・鉱物油系・エーテルエステル系などの平滑剤や分子中にポリオキシアルキレン基を有するエーテル型非イオン系界面活性剤や多価アルコール部分エステル型非イオン界面活性剤やポリオキシアルキレン多価アルコール脂肪酸エステル型非イオン界面活性剤等が挙げられる。給油装置は、オイリングローラー方式、給油ガイド方式等が挙げられる。繊維への好ましい油剤付着量としては、０．３〜１．０重量％であり、より好ましくは０．５〜０．８重量％である。
【００３４】
本発明のポリ乳酸系モノフィラメントパッケージの製造方法において、加熱延伸は通常ゴデーロールを用いて行われ、加熱延伸温度は８０〜１２０℃の範囲である。加熱延伸は、加熱ゴデーロールを用いて延伸することが好ましく、ゴデーロール温度は接触式温度計で実測した値である。
【００３５】
ゴデーロールは、例えば、第１ゴデーロールと第２ゴデーロールがあり、ゴデーロールは糸の追従性を上昇させるため、２個のゴデーロールを一対としたネルソンゴデーロールを用いることが好ましい。引取は第１ゴデーロールで行われ、延伸は速度の異なるゴデーロール間で行われる。例えば、１段延伸の場合、第１、第２ゴデーロール間で行われる。２段延伸の場合、第１、第２ゴデーロール間と第２、第３ゴデーロール間などで行われる。延伸倍率、延伸段数は幾らでもかまわないが、延伸倍率３．５〜４．５倍、１段延伸であることが好ましい。引取ゴデーロール（第１ゴデーロール）の温度は８０℃〜１２０℃の範囲である。第１ゴデーロール温度を８０℃以上とすることにより、結晶構造斑なく均一延伸が可能になり、失透現象や引張強度低下なく安定した品質を得ることができる。第１ゴデーロール温度を１２０℃以下とすることで、紡糸張力の低下による糸切れ抑制が図れ、安定した操業性を得ることができる。より好ましくは９０℃〜１１０℃以下である。
【００３６】
延伸ゴデーロール（第２ゴデーロール）の温度は１００℃〜１３０℃の範囲である。第２ゴデーロールの温度を１００℃以上とすることで、配向結晶性を高くしてポリ乳酸モノフィラメントの沸騰水収縮率を低くすることが出来る。第２ゴデーロールの温度を１３０℃以下にすることで、巻取張力の低下による糸切れ抑制が図れ、安定した操業性を得ることができる。より好ましくは１１０℃〜１２０℃である。
【００３７】
本発明のドラム状パッケージを構成するポリ乳酸系モノフィラメントの糸断面形状としては、丸断面、Ｙ型断面、Ｔ型断面、扁平断面、もしくはそれらをさらに変形させたような形状でもかまわない。
【実施例】
【００３８】
以下実施例により本発明をさらに具体的に説明する。なお、実施例中の物性値は以下に述べる方法で測定した。【００３９】
（１）繊度（ｄｔｅｘ）
ＪＩＳ Ｌ１０１３（２０１０） ８．３．１ 正量繊度（Ａ法）に準拠して測定した。なお、公定水分率０％とした。【００４０】
（２）パッケージ巻厚（ｍｍ）
パッケージ巻厚方向の厚みＡである。【００４１】
（３）パッケージ端面硬度
アスカーゴム硬度計Ｃ型の押針をパッケージ端面に押し当て、その指針が指示する値である（ＪＩＳ  Ｋ７３１２：１９９６準拠）。測定位置はパッケージ巻厚２５ｍｍの部位で、測定位置をパッケージ周長方向に１０°間隔にずらしながら３６ヵ所測定した。【００４２】
（４）パッケージ端面硬度ＣＶ値（変動係数、％）
パッケージ巻厚２５ｍｍの部位（図３、４参照）で、測定位置をパッケージ周長方向に１０°間隔にずらしながら３６ヵ所測定した値のＣＶ値（変動係数）を算出した。【００４３】
（５）バルジ（％）
下記式により算出した。
パッケージ巻幅Ｄ／（パッケージ最大巻幅Ｅ−パッケージ巻幅Ｄ）×１００      。【００４４】
（６）サドル（ｍｍ）
下記式より算出した。
（パッケージ最大径Ｂ−パッケージ最小径Ｃ）／２      。【００４５】
（７）糸落ち（ＤＭ／１００ＤＭ）
各々のパッケージ１００個のパッケージ両端面部の糸落ちドラム個数をカウントした。【００４６】
（８）引張強度（ｃＮ／ｄｔｅｘ）、引張伸度（％）
ＪＩＳ  Ｌ１０１３（２０１０）８．５  引張強さ及び伸び率に準拠して測定した。なお、つかみ間隔５００ｍｍ、引張速度５００ｍｍ／ｍｉｎとした。繰り返し３回測定の平均値を用いた。【００４７】
（９）沸騰水収縮率（％）
ＪＩＳ  Ｌ１０１３（２０１０）８．１８．１に準じて測定した。試料を枠周１．１２５ｍの検尺機にて、巻き回数２０回巻きのカセを作製し、２４時間放置後のカセ長を測定後、沸騰水（９９±１．０℃）に３０分間浸漬、自然乾燥後のカセ長を測定し、沸騰水浸漬前後のカセ長から沸騰水収縮率（％）を算出した。【００４８】
（１０）巻取張力（ｃＮ／ｄｔｅｘ）
東レエンジニアリング社製のＴＥＮＳＩＯＮ  ＭＥＴＥＲとＦＴ−Ｒピックアップセンサーを用い、図２に示す第２ゴデーロール９、１０から巻取装置１５までの間で測定した値を繊度で割り返した値（ｃＮ／ｄｔｅｘ）とした。【００４９】
（１１）輪抜けパッケージ数（ＤＭ／１００ＤＭ）
巻き厚４０ｍｍ、糸重量１ｋｇのポリ乳酸系モノフィラメントドラム状パッケージを１００個準備し、エアジェットルームの織機にて１０００ｍ／ｍｉｎ、１２００ｍ／ｍｉｎの速度（パッケージの解舒速度）で各々ヨコ打ち込み評価を行い、輪抜け発生パッケージ数をカウントした。【００５０】
（１２）織物品位
巻き厚４０ｍｍ、糸重量１ｋｇのポリ乳酸系モノフィラメントドラム状パッケージを１００個準備し、エアジェットルームの織機にて１２００ｍ／ｍｉｎの速度でヨコ打ち込み評価を実施し、照明の明るさ２５０ルクス以上１２５０ルクス以下の地点にて外観を検査し、生機におけるバンド状の光沢差や輪抜け欠点について観察を行った。バンド状の光沢差や輪抜け欠点がない状態をＡ、バンド状の光沢差や輪抜け欠点がやや見られる状態をＢ、バンド状の光沢差や輪抜け欠点が断続的に見られる状態をＣ、バンド状の光沢差や輪抜け欠点が断続的に多く見られる状態をＤと４段階で判定し、Ａ、Ｂレベルを合格とした。【００５１】
（１３）重量平均分子量
Ｗａｔｅｒｓ社製のゲルパーミエーションクロマトグラフィー２６９０を用い、ポリスチレンを標準として測定した。【００５２】
（１４）ポリ乳酸ポリマー（Ｐ）
光学純度９９．５％のＬ乳酸から製造したラクチドを、ビス（２−エチルヘキサノエート）スズ触媒（ラクチド対触媒モル比＝１００００：１）の存在下、チッソ雰囲気下１８０℃で１８０分間重合を行い、ポリ乳酸ポリマーＰを得た。【００５３】
［実施例１］
図２に示す紡糸装置を用い、重量平均分子量２０万のポリ乳酸ポリマーＰを２３０℃で溶融し、溶融紡糸用パックに供して紡糸口金５吐出孔から吐出させた糸条を冷却し、オイリングローラー方式の給油装置６にて鉱物油で希釈したストレート紡糸油剤を付与(付着量は０．８重量％)した後、１００℃に加熱した第１ゴデーロール７，８と１１５℃に加熱した第２ゴデーロール９，１０で引き回し、４．０倍に延伸、熱処理した後、マイクロカムトラバース方式のトラバース装置１１にて綾角５．６°、トラバース揺動幅３％、トラバース揺動周期４秒でトラバースさせながら、面圧８５Ｎ／ｍ、ＲＢ駆動ＯＦ率０．１％、設定巻取速度（Ｖ）３０００ｍ／ｍｉｎ、スピンドル減速速度２５ｍ／ｓｅｃの製造条件にて巻幅７０ｍｍ、巻厚４０ｍｍ、巻量１．０ｋｇ、２５ｄｔｅｘのポリ乳酸モノフィラメントのドラム状パッケージを得た。【００５４】
パッケージの端面硬度は３６〜６５、パッケージ端面硬度ＣＶ値は１０％であり、糸崩れや糸落ちはなくパッケージフォームは良好であった。得られたパッケージを用い、ヨコ打ち込み評価を実施（タテ糸は２５ｄｔｅｘのポリ乳酸モノフィラメント）した結果、解舒速度１０００ｍ／ｍｉｎでは輪抜けがなく、解舒速度１２００ｍ／ｍｉｎでも２ドラムしか輪抜けが発生しないレベルと高速解舒性良好であった。また、解舒速度１２００ｍ／ｍｉｎでヨコ打ち込みした織物品位については、バンド状の光沢差や輪抜け欠点がやや見られる程度のＢレベルと合格レベルと品位良好であった。【００５５】
［実施例２］
トラバース揺動幅を４％に変更した以外は実施例１と同じ条件でポリ乳酸系モノフィラメントのドラム状パッケージを得た。パッケージ端面硬度は５０〜６５、パッケージ端面硬度ＣＶ値は７％であり、パッケージ端面の糸崩れや糸落ちはなく良好であった。得られたパッケージを実施例１と同様にヨコ打ち込み評価を実施した結果、いずれの解舒速度でも輪抜けはなく高速解舒性良好であった。また、解舒速度１２００ｍ／ｍｉｎでヨコ打ち込みした織物品位については、バンド状の光沢差や輪抜け欠点がなくＡレベルと品位良好であった。すなわち、製織速度の高速化に対応したパッケージであり、パッケージの高速解舒性に優れ、製織時の高次通過性および優れた紗織物の品位が得られた。【００５６】
［実施例３］
トラバース揺動幅を５％に変更した以外は実施例１と同じ条件でポリ乳酸系モノフィラメントのドラム状パッケージを得た。パッケージ端面硬度は４５〜６３、パッケージ端面硬度ＣＶ値は７％であり、パッケージ端面の糸崩れや糸落ちはなく良好であった。得られたパッケージを実施例１と同様にヨコ打ち込み評価を実施した結果、解舒速度１０００ｍ／ｍｉｎでは輪抜けがなく、解舒速度１２００ｍ／ｍｉｎでも１ドラムしか輪抜けが発生しないレベルであり、高速解舒性は良好であった。また、解舒速度１２００ｍ／ｍｉｎでヨコ打ち込みした織物品位については、バンド状の光沢差や輪抜け欠点がやや見られる程度のＢレベルと品位良好であった。【００５７】
［実施例４］
トラバース揺動幅を４％、スピンドル減速速度を５０ｍ／ｓｅｃに変更した以外は実施例１と同じ条件でポリ乳酸系モノフィラメントのドラム状パッケージを得た。パッケージ端面硬度は４０〜６７、パッケージ端面硬度ＣＶ値は１０％であり、パッケージ端面の糸崩れや糸落ちはなく良好であった。得られたパッケージを実施例１と同様にヨコ打ち込み評価を実施した結果、解舒速度１０００ｍ／ｍｉｎでは輪抜けがなく、解舒速度１２００ｍ／ｍｉｎでも２ドラムしか輪抜けが発生しないレベルであり、高速解舒性は良好であった。また、解舒速度１２００ｍ／ｍｉｎでヨコ打ち込みした織物品位については、バンド状の光沢差や輪抜け欠点がやや見られる程度のＢレベルと品位良好であった。【００５８】
［実施例５］
トラバース揺動幅を４％、スピンドル減速速度を７０ｍ／ｓｅｃに変更した以外は実施例１と同じ条件でポリ乳酸モノフィラメントのドラム状パッケージを得た。パッケージ端面硬度は３８〜６５、パッケージ端面硬度ＣＶ値は１０％であり、パッケージ端面の糸崩れや糸落ちはなく良好であった。得られたパッケージを実施例１と同様にヨコ打ち込み評価を実施した結果、解舒速度１０００ｍ／ｍｉｎでは輪抜けがなく、解舒速度１２００ｍ／ｍｉｎでも３ドラムしか輪抜けが発生しないレベルと高速解舒性良好であった。また、解舒速度１２００ｍ／ｍｉｎでヨコ打ち込みした織物品位については、バンド状の光沢差や輪抜け欠点がやや見られる程度のＢレベルと品位良好であった。【００５９】
［実施例６］
トラバース揺動幅を４％、紡糸口金５吐出孔から吐出するポリマー量を変更した以外は実施例１と同じ条件で３０ｄｔｅｘのポリ乳酸系モノフィラメントのドラム状パッケージを得た。パッケージ端面硬度は５０〜６０、パッケージ端面硬度ＣＶ値は７％であり、パッケージ端面の糸崩れや糸落ちはなく良好であった。得られたパッケージを実施例１と同様にヨコ打ち込み評価を実施した結果、いずれの解舒速度でも輪抜けはなく高速解舒性良好であった。また、解舒速度１２００ｍ／ｍｉｎでヨコ打ち込みした織物品位については、バンド状の光沢差や輪抜け欠点がなくＡレベルと品位良好であった。すなわち、製織速度の高速化に伴い、パッケージの高速解舒性に優れ、製織時の高次通過性および優れた紗織物の品位が得られた。【００６０】
［実施例７］
第２ゴデーロール９、１０と巻取装置１５の速度差を変更して巻取張力を０．１０ｃＮ／ｄｔｅｘに調整、紡糸口金５吐出孔から吐出するポリマー量を変更した以外は実施例１と同じ条件で３０ｄｔｅｘのポリ乳酸モノフィラメントのドラム状パッケージを得た。パッケージ端面硬度は４５〜７０、パッケージ端面硬度ＣＶ値は１０％であり、パッケージ端面の糸崩れや糸落ちはなく良好であった。得られたパッケージを実施例１と同様にヨコ打ち込み評価を実施した結果、解舒速度１０００ｍ／ｍｉｎでは輪抜けがなく、解舒速度１２００ｍ／ｍｉｎでも２ドラムしか輪抜けが発生しないレベルと高速解舒性良好であった。また、解舒速度１２００ｍ／ｍｉｎでヨコ打ち込みした織物品位については、バンド状の光沢差や輪抜け欠点がやや見られる程度のＢレベルと品位良好であった。【００６１】
【表１】
2019208352.tif 000003
【００６２】
［比較例１］
トラバース揺動幅を２％、スピンドル減速速度を５０ｍ／ｓｅｃに変更した以外は実施例１と同じ条件でポリ乳酸系モノフィラメントのドラム状パッケージを得た。パッケージ端面硬度は３２〜６６、パッケージ端面硬度ＣＶ値は１６％であり、パッケージ端面の糸落ちはなかったもののパッケージ端面硬度が低い部位で糸崩れが発生していた。得られたパッケージを実施例１と同様にヨコ打ち込み評価を実施した結果、解舒速度１０００ｍ／ｍｉｎでは７ドラム、解舒速度１２００ｍ／ｍｉｎにおいては１５ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に見られる程度のＣレベルと品位不良であった。すなわち、製織速度の高速化には対応出来ないパッケージであることがわかる。【００６３】
［比較例２］
トラバース揺動幅を２％、スピンドル減速速度を９０ｍ／ｓｅｃに変更した以外は実施例１と同じ条件でポリ乳酸系モノフィラメントのドラム状パッケージを得た。パッケージ端面硬度は３０〜６４、パッケージ端面硬度ＣＶ値は１６％であり、パッケージ端面の糸落ちはなかったもののパッケージ端面硬度が低い部位で糸崩れが発生していた。得られたパッケージを実施例１と同様にヨコ打ち込み評価を実施した結果、解舒速度１０００ｍ／ｍｉｎでは１０ドラム、解舒速度１２００ｍ／ｍｉｎにおいては２０ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に多く見られる程度のＤレベルと品位不良であった。すなわち、製織速度の高速化には対応出来ないパッケージであることがわかる。【００６４】
［比較例３］
トラバース揺動幅を２％、第２ゴデーロール９、１０と巻取装置１５の速度差を変更して巻取張力を０．１２ｃＮ／ｄｔｅｘに調整、スピンドル減速速度を５０ｍ／ｓｅｃに変更した以外は実施例１と同じ条件でポリ乳酸系モノフィラメントのドラム状パッケージを得た。パッケージ端面硬度は２５〜７０、パッケージ端面硬度ＣＶ値は１８％であり、パッケージ端面の糸落ちはなかったもののパッケージ端面硬度が低い部位で糸崩れが発生していた。得られたパッケージを実施例１と同様にヨコ打ち込み評価を実施した結果、解舒速度１０００ｍ／ｍｉｎでは１０ドラム、解舒速度１２００ｍ／ｍｉｎにおいては２１ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に多く見られる程度のＤレベルと品位不良であった。すなわち、製織速度の高速化には対応出来ないパッケージであることがわかる。【００６５】
［比較例４］
トラバース揺動幅を８％、紡糸口金５吐出孔から吐出するポリマー量を変更した以外は実施例１と同じ条件で３０ｄｔｅｘのポリ乳酸モノフィラメントのドラム状パッケージを得た。パッケージ端面硬度は２０〜６５、パッケージ端面硬度ＣＶ値は２１％であり、パッケージ端面の糸落ちも５５ドラム発生し、パッケージ端面硬度が低い部位で糸崩れも発生していた。得られたパッケージを実施例１と同様にヨコ打ち込み評価を実施した結果、解舒速度１０００ｍ／ｍｉｎでは２５ドラム、解舒速度１２００ｍ／ｍｉｎにおいては４５ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に多く見られる程度のＤレベルと品位不良であった。すなわち、製織速度の高速化には対応出来ないパッケージであることがわかる。【００６６】
［比較例５］
トラバース揺動幅を４％、スピンドル減速速度を１００ｍ／ｓｅｃに変更した以外は実施例１と同じ条件でポリ乳酸系モノフィラメントのドラム状パッケージを得た。パッケージ端面硬度は３２〜６５、パッケージ端面硬度ＣＶ値は１７％であり、パッケージ端面の糸落ちはなかったもののパッケージ端面硬度が低い部位で糸崩れが発生していた。得られたパッケージを実施例１と同様にヨコ打ち込み評価を実施した結果、解舒速度１０００ｍ／ｍｉｎでは４ドラム、解舒速度１２００ｍ／ｍｉｎにおいては９ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に見られる程度のＣレベルと品位不良であった。すなわち、製織速度の高速化には対応出来ないパッケージであることがわかる。【００６７】
［比較例６］
トラバース揺動幅を４％、面圧を１５０Ｎ／ｍに変更した以外は実施例１と同じ条件でポリ乳酸モノフィラメントのドラム状パッケージを得た。パッケージ端面硬度は２２〜６６、パッケージ端面硬度ＣＶ値は２０％であり、パッケージ端面の糸落ちも２ドラム発生し、パッケージ端面硬度が低い部位で糸崩れが発生していた。得られたパッケージを実施例１と同様にヨコ打ち込み評価を実施した結果、解舒速度１０００ｍ／ｍｉｎでは１４ドラム、解舒速度１２００ｍ／ｍｉｎにおいては２１ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に多く見られる程度のＤレベルと品位不良であった。すなわち、製織速度の高速化には対応出来ないパッケージであることがわかる。【００６８】
［比較例７］
トラバース揺動幅を４％、第２ゴデーロール９、１０と巻取装置１５の速度差を変更して巻取張力を０．１５ｃＮ／ｄｔｅｘに変更した以外は実施例１と同じ条件でポリ乳酸系モノフィラメントのドラム状パッケージを得た。パッケージ端面硬度は２１〜６８、パッケージ端面硬度ＣＶ値は２０％であり、パッケージ端面の糸落ちも３ドラム発生し、パッケージ端面硬度が低い部位で糸崩れが発生していた。得られたパッケージを実施例１と同様にヨコ打ち込み評価を実施した結果、解舒速度１０００ｍ／ｍｉｎでは１３ドラム、解舒速度１２００ｍ／ｍｉｎにおいては２１ドラムと輪抜けが多く発生し、高速解舒性に劣っていた。また、解舒速度１２００ｍ／ｍｉｎでヨコ打ち込みした織物品位については、バンド状の光沢差や輪抜け欠点が断続的に多く見られる程度のＤレベルと品位不良であった。すなわち、製織速度の高速化には対応出来ないパッケージであることがわかる。【００６９】
【表２】
2019208352.tif 000004
【符号の説明】
【００７０】
１：糸条
２：紙管
３：ポリ乳酸系モノフィラメントパッケージ
４：紡糸ブロック
５：紡糸口金
６：給油装置
７：第１ゴデーロール（Ｕ）
８：第１ゴデーロール（Ｌ）
９：第２ゴデーロール（Ｕ）
１０：第２ゴデーロール（Ｌ）
１１：トラバース装置
１２：ローラーベイル
１３：巻取側スピンドル
１４：待機側スピンドル
１５：巻取装置
【図１】
2019208352.tif 000005
【図２】
2019208352.tif 000006
【図３】
2019208352.tif 000007
【図４】
2019208352.tif 000008
【国際調査報告】
2019208352.tif 000009
2019208352.tif 000010
2019208352.tif 000011